(57)【特許請求の範囲】
【請求項１】
ゴム成分と、シリカと、硫黄と、下記式（１）で表される化合物と、下記式（２）で表される化合物及び／又はその水和物と、ステアリン酸と、ホウ素含有有機酸コバルト及びネオデカン酸コバルトからなる群より選択される少なくとも１種とを含み、
硫黄の含有量／下記式（１）で表される化合物の含有量の比率は、２．１〜６．０であり、
ゴム成分１００質量部に対して、ステアリン酸の含有量は、０．５〜１質量部であるブレーカートッピング用ゴム組成物。
【化１】
0005395113.tif 000013
（式中、Ｒ１は炭素数２〜１６のアルキル基を表す。Ｒ２は炭素数３〜１６のアルキル基、ベンゾチアゾリルスルフィド基又はシクロアルキル基を表す。）
ＭＯ３Ｓ−Ｓ−（ＣＨ２）ｑ−Ｓ−ＳＯ３Ｍ            （２）
（式中、ｑは３〜１０の整数を表す。Ｍは、同一若しくは異なって、リチウム、カリウム、ナトリウム、マグネシウム、カルシウム、バリウム、亜鉛、ニッケル又はコバルトを表す。）
【請求項２】
ゴム成分１００質量部に対して、シリカの含有量が５〜６０質量部、硫黄の含有量が４．５〜６質量部、前記式（２）で表される化合物及びその水和物の合計含有量が０．２〜５質量部、コバルトの含有量が０．０５〜０．１５質量部である請求項１記載のブレーカートッピング用ゴム組成物。
【請求項３】
ゴム成分１００質量％中のイソプレン系ゴムの含有量が５０質量％以上、変性スチレンブタジエンゴムの含有量が５０質量％以下である請求項１又は２記載のブレーカートッピング用ゴム組成物。
【請求項４】
ゴム成分１００質量％中のイソプレン系ゴムの含有量が１００質量％である請求項１又は２記載のブレーカートッピング用ゴム組成物。
【請求項５】
ゴム成分１００質量部に対して、レゾルシノール樹脂、変性レゾルシノール樹脂、クレゾール樹脂及び変性クレゾール樹脂からなる群より選択される少なくとも１種を０．５〜４質量部含む請求項１〜４のいずれかに記載のブレーカートッピング用ゴム組成物。
【請求項６】
請求項１〜５のいずれかに記載のゴム組成物を用いて作製したブレーカーを有する空気入りタイヤ。
【発明の詳細な説明】
【技術分野】
【０００１】
本発明は、ブレーカートッピング用ゴム組成物及びこれを用いた空気入りタイヤに関する。
【背景技術】
【０００２】
タイヤのブレーカーに使用されるゴム組成物には、低燃費性、硬度、破断時伸び、スチールコードなどのコードとの接着性などの性能をバランスよく改善することが求められている。
【０００３】
これらの性能を改善する方法として、天然ゴムとともに、変性ブタジエンゴムや１，２−シンジオタクチックポリブタジエン結晶を含有するブタジエンゴムなど、各種ブタジエンゴムを用いる方法などが知られている。
【０００４】
しかし、混練中に天然ゴムとブタジエンゴムを完全に混合することは困難であるため、ブタジエンの塊が混入することがあり、また、ブタジエンゴムには合成時のゴム焼けの可能性もある。従って、天然ゴムとブタジエンゴムの混合ゴムでは、天然ゴムに比べて破壊強度が著しく低下し、コード剥離が発生し易く、混練性と合成時のゴム焼けの両面でフェイルセーフの考え方に反しているという問題がある。
【０００５】
また、ブレーカー用ゴム組成物には、ゴムの架橋反応による高硬度化のためにステアリン酸が使用されているが、接着反応についての詳細な検討はなされておらず、前述の性能バランスは充分に考慮されていない。
【０００６】
特許文献１には、特定のベンゾチアゾリルスルフェンイミドと有機酸コバルトなどとを使用することが記載されているが、フェイルセーフを満足させながら、低燃費性、硬度、破断時伸び、接着性をバランスよく改善する点については未だ検討の余地がある。
【先行技術文献】
【特許文献】
【０００７】
【特許文献１】特開２００９−７５４９号公報
【発明の概要】
【発明が解決しようとする課題】
【０００８】
本発明は、前記課題を解決し、低燃費性、硬度、破断時伸び、接着性をバランスよく改善できるブレーカートッピング用ゴム組成物及び空気入りタイヤを提供することを目的とする。
【課題を解決するための手段】
【０００９】
本発明は、ゴム成分と、シリカと、硫黄と、下記式（１）で表される化合物と、下記式（２）で表される化合物及び／又はその水和物と、ステアリン酸及び／又はステアリン酸コバルトとを含み、硫黄の含有量／下記式（１）で表される化合物の含有量の比率は、２．１〜６．０であり、ゴム成分１００質量部に対して、ステアリン酸及びステアリン酸コバルトの合計含有量は、ステアリン酸量に換算して０．５〜１質量部であるブレーカートッピング用ゴム組成物に関する。
【化１】
0005395113.tif 000002
（式中、Ｒ１は炭素数２〜１６のアルキル基を表す。Ｒ２は炭素数３〜１６のアルキル基、ベンゾチアゾリルスルフィド基又はシクロアルキル基を表す。）
ＭＯ３Ｓ−Ｓ−（ＣＨ２）ｑ−Ｓ−ＳＯ３Ｍ            （２）
（式中、ｑは３〜１０の整数を表す。Ｍは、同一若しくは異なって、リチウム、カリウム、ナトリウム、マグネシウム、カルシウム、バリウム、亜鉛、ニッケル又はコバルトを表す。）
【００１０】
上記ゴム組成物は、ステアリン酸コバルト以外の有機酸コバルトを含むことが好ましい。また、ゴム成分１００質量部に対して、シリカの含有量が５〜６０質量部、硫黄の含有量が４．５〜６質量部、上記式（２）で表される化合物及びその水和物の合計含有量が０．２〜５質量部、コバルトの含有量が０．０５〜０．１５質量部であることが好ましい。
【００１１】
ゴム成分１００質量％中のイソプレン系ゴムの含有量が５０質量％以上、変性スチレンブタジエンゴムの含有量が５０質量％以下であることが好ましい。
【００１２】
ゴム成分１００質量％中のイソプレン系ゴムの含有量が１００質量％であることが好ましい。
【００１３】
上記ゴム組成物は、ゴム成分１００質量部に対して、レゾルシノール樹脂、変性レゾルシノール樹脂、クレゾール樹脂及び変性クレゾール樹脂からなる群より選択される少なくとも１種を０．５〜４質量部含むことが好ましい。
本発明はまた、上記ゴム組成物を用いて作製したブレーカーを有する空気入りタイヤに関する。
【発明の効果】
【００１４】
本発明によれば、ゴム成分、シリカ、硫黄、式（１）で表される化合物、式（２）で表される化合物及び／又はその水和物、並びにステアリン酸及び／又はステアリン酸コバルトを含むブレーカートッピング用ゴム組成物において、硫黄量／式（１）の化合物量で示される含有比率と、ステアリン酸とステアリン酸コバルトの合計量（ステアリン酸換算量）とを特定値に調整したものであるため、低燃費性、硬度、破断時伸び、接着性をバランスよく改善できる。
【発明を実施するための形態】
【００１５】
本発明のブレーカートッピング用ゴム組成物は、ゴム成分と、シリカと、硫黄と、式（１）で表される化合物と、式（２）で表される化合物及び／又はその水和物と、ステアリン酸及び／又はステアリン酸コバルトとを含み、硫黄と式（１）の化合物の含有比率、ステアリン酸とステアリン酸コバルトの合計量がそれぞれ特定値に調整されている。
【００１６】
本発明において前述の効果を奏する理由は必ずしも明らかではないが、以下のように考えられる。
ステアリン酸は、亜鉛華や加硫促進剤とともに中間体を形成することで、亜鉛華上に吸着された硫黄が接着層へリリースされるのを妨げる。このため、従来の配合例では、接着層付近で硫黄が不足し、充分な接着性が得られなかった。一方、本発明では、前記の配合材料において、硫黄量と式（１）で表される特定の加硫促進剤の含有比率と、ステアリン酸とステアリン酸コバルトの合計量とを特定値に調整しているため、接着層付近での硫黄不足が解消され、ポリマー−硫黄−タイヤコード（Ｃｕ）の結合が良好に形成される。その結果、良好な接着性が得られるとともに、低燃費性、硬度、破断時伸びをバランスよく改善できる。
【００１７】
さらに、ゴム成分として多量のイソプレン系ゴムを使用すること、例えばイソプレン系ゴムのみを使用することで、前述の性能を顕著に改善できるとともに、ブタジエンゴムの使用に起因する性能低下リスクを回避できフェイルセーフを達成できる。
【００１８】
本発明で使用できるゴム成分としては、例えば、イソプレン系ゴム、ブタジエンゴム（ＢＲ）、スチレンブタジエンゴム（ＳＢＲ）、スチレンイソプレンブタジエンゴム（ＳＩＢＲ）、エチレンプロピレンジエンゴム（ＥＰＤＭ）、クロロプレンゴム（ＣＲ）、アクリロニトリルブタジエンゴム（ＮＢＲ）などのジエン系ゴムが挙げられる。なかでも、低燃費性、硬度、破断時伸び、接着性の性能バランスを顕著に改善できるという理由から、イソプレン系ゴムが好ましい。また、イソプレン系ゴムと併用しても相分離せず、良好なリバージョン性、低燃費性、硬度が得られるという理由から、ＳＢＲを併用してもよい。
【００１９】
イソプレン系ゴムとしては、イソプレンゴム（ＩＲ）、天然ゴム（ＮＲ）などが挙げられる。なかでも、前述の性能バランスに優れるという理由から、ＮＲが好ましい。ＮＲとしては、例えば、ＳＩＲ２０、ＲＳＳ♯３、ＴＳＲ２０など、タイヤ工業において一般的なものを使用できる。
【００２０】
ゴム成分１００質量％中のイソプレン系ゴムの含有量は、好ましくは５０質量％以上、より好ましくは９０質量％以上、更に好ましくは１００質量％である。５０質量％未満であると、充分な破断時伸びが得られないおそれがある。
【００２１】
上記ＳＢＲとしては、特に限定されないが、優れたリバージョン性、低燃費性、硬度が得られるという点から、特開２０１０−１１１７５３号公報に記載されている下記式（３）で表される化合物で変性されたもの（変性ＳＢＲ）を好適に使用できる。
【００２２】
【化２】
0005395113.tif 000003
（式中、Ｒ３、Ｒ４及びＲ５は、同一若しくは異なって、アルキル基、アルコキシ基（好ましくは炭素数１〜８、より好ましくは１〜４のアルコキシ基）、シリルオキシ基、アセタール基、カルボキシル基（−ＣＯＯＨ）、メルカプト基（−ＳＨ）又はこれらの誘導体を表す。Ｒ６及びＲ７は、同一若しくは異なって、水素原子又はアルキル基（好ましくは炭素数１〜４のアルキル基）を表す。ｎは整数（好ましくは１〜５、より好ましくは３）を表す。）
【００２３】
Ｒ３、Ｒ４及びＲ５としては、アルコキシ基が望ましく、Ｒ６及びＲ７としては、水素原子が望ましい。これにより、優れた低燃費性、硬度が得られる。
【００２４】
上記式（３）で表される化合物の具体例としては、３−アミノプロピルトリメトキシシラン、３−アミノプロピルトリエトキシシラン、３−アミノプロピルジメチルメトキシシラン、３−アミノプロピルメチルジメトキシシラン、２−ジメチルアミノエチルトリメトキシシラン、３−ジエチルアミノプロピルトリメトキシシラン、３−ジメチルアミノプロピルトリメトキシシランなどが挙げられる。
【００２５】
上記式（３）で表される化合物（変性剤）によるスチレンブタジエンゴムの変性方法としては、特公平６−５３７６８号公報、特公平６−５７７６７号公報、特表２００３−５１４０７８号公報などに記載されている方法など、従来公知の手法を使用できる。例えば、スチレンブタジエンゴムと変性剤とを接触させることで変性でき、具体的には、アニオン重合によるスチレンブタジエンゴムの調製後、該ゴム溶液中に変性剤を所定量添加し、スチレンブタジエンゴムの重合末端（活性末端）と変性剤とを反応させる方法などが挙げられる。
【００２６】
ゴム成分１００質量％中のＳＢＲの含有量の下限は特に限定されないが、好ましくは１０質量％以上であり、上限は好ましくは５０質量％以下、より好ましくは３０質量％以下である。
【００２７】
イソプレン系ゴム及びＳＢＲを含む場合、ゴム成分１００質量％中のイソプレン系ゴム及びＳＢＲの合計含有量は、好ましくは１００質量％である。これにより、良好な低燃費性、硬度が得られ、フェイルセーフを達成できる。
【００２８】
シリカとしては特に限定されず、例えば、乾式法シリカ（無水ケイ酸）、湿式法シリカ（含水ケイ酸）などが挙げられるが、シラノール基が多いという理由から、湿式法シリカが好ましい。
【００２９】
シリカの窒素吸着比表面積（Ｎ２ＳＡ）は、好ましくは１００ｍ２／ｇ以上、より好ましくは１６０ｍ２／ｇ以上である。１００ｍ２／ｇ未満では、破断時伸びが低下する傾向がある。該Ｎ２ＳＡは、好ましくは２２０ｍ２／ｇ以下、より好ましくは１８０ｍ２／ｇ以下である。２２０ｍ２／ｇを超えると、低燃費性、加工性が低下する傾向がある。
なお、シリカの窒素吸着比表面積は、ＡＳＴＭ  Ｄ３０３７−８１に準じてＢＥＴ法で測定される値である。
【００３０】
シリカの含有量は、ゴム成分１００質量部に対して、好ましくは５質量部以上、より好ましくは８質量部以上である。５質量部未満であると、充分な接着性（特に湿熱劣化後）が得られないおそれがある。該含有量は、好ましくは６０質量部以下、より好ましくは１５質量部以下である。６０質量部を超えると、硬度、低燃費性が低下するおそれがある。
【００３１】
本発明のゴム組成物は、シリカとともにシランカップリング剤を含有することが好ましい。シランカップリング剤としては、例えば、スルフィド系、メルカプト系、ビニル系、アミノ系、グリシドキシ系、ニトロ系、クロロ系シランカップリング剤などが挙げられる。なかでも、ビス（３−トリエトキシシリルプロピル）テトラスルフィド、ビス（２−トリエトキシシリルエチル）テトラスルフィド、ビス（３−トリエトキシシリルプロピル）ジスルフィド、ビス（２−トリエトキシシリルエチル）ジスルフィドなどのスルフィド系が好ましく、ビス（３−トリエトキシシリルプロピル）ジスルフィド、ビス（３−トリエトキシシリルプロピル）テトラスルフィドがより好ましい。
【００３２】
シランカップリング剤の含有量は、シリカ１００質量部に対して、好ましくは１質量部以上、より好ましくは８質量部以上である。１質量部未満であると、破壊時伸びが低下する傾向がある。該含有量は、好ましくは１５質量部以下、より好ましくは１２質量部以下である。１５質量部を超えると、シランカップリング剤を添加することによる破壊時伸びの増加や転がり抵抗低減などの効果が得られない傾向がある。
【００３３】
本発明のゴム組成物はカーボンブラックを含むことが好ましい。これにより、良好な補強性が得られ、優れた硬度、破断時伸び、耐紫外線劣化性などが得られる。
【００３４】
カーボンブラックの窒素吸着比表面積（Ｎ２ＳＡ）は４０ｍ２／ｇ以上が好ましく、７０ｍ２／ｇ以上がより好ましい。４０ｍ２／ｇ未満では、充分な破断時伸びが得られないおそれがある。該Ｎ２ＳＡは２００ｍ２／ｇ以下が好ましく、９０ｍ２／ｇ以下がより好ましい。２００ｍ２／ｇを超えると、充分な低燃費性が得られないおそれがある。
なお、カーボンブラックのＮ２ＳＡは、ＪＩＳ  Ｋ  ６２１７−２：２００１によって求められる。
【００３５】
カーボンブラックの含有量は、ゴム成分１００質量部に対して、好ましくは５質量部以上、より好ましくは３０質量部以上であり、好ましくは５０質量部以下、より好ましくは４０質量部以下である。上記範囲内であると、前述の性能が良好に得られる。
【００３６】
カーボンブラックを配合する場合、シリカ及びカーボンブラックの合計１００質量％中のカーボンブラックの含有率は、好ましくは２５質量％以上、より好ましくは６０質量％以上、更に好ましくは７０質量％以上である。また、該カーボンブラックの含有率は、好ましくは９５質量％以下、より好ましくは９０質量％以下である。上記範囲内であると、前述の性能バランスが良好となる傾向がある。
【００３７】
硫黄としては、粉末硫黄、沈降硫黄、コロイド硫黄、不溶性硫黄、高分散性硫黄などが挙げられる。
硫黄の含有量は、ゴム成分１００質量部に対して、好ましくは４．５質量部以上、より好ましくは５．０質量部以上である。４．５質量部未満では、硬度、接着性が低下するおそれがある。該含有量は好ましくは６質量部以下、より好ましくは５．６質量部以下である。６質量部を超えると、トッピングシートに加工する際、硫黄がシート表面にブルームし粘着加工性が大幅に悪化する傾向がある。また、湿熱劣化後の破断時伸び、低燃費性が低下する傾向がある。
【００３８】
本発明のゴム組成物は、下記式（１）で表される化合物を含む。
【化３】
0005395113.tif 000004
（式中、Ｒ１は炭素数２〜１６のアルキル基を表す。Ｒ２は炭素数３〜１６のアルキル基、ベンゾチアゾリルスルフィド基又はシクロアルキル基を表す。）
【００３９】
Ｒ１のアルキル基としては、本発明の効果が良好に得られるという理由から、分岐構造を有するものが好ましい。分岐構造を有するアルキル基としては、−（ＣＨ２）ｋ−ＣＨ３（ｋは１〜１４の整数）で表される直鎖アルキル基における炭素鎖（ＣＨ２）ｋを構成する少なくとも１個の水素原子をアルキル基で置換した分岐構造を有するもの（分岐構造を有する直鎖アルキル基）が好ましい。
【００４０】
Ｒ１のアルキル基の炭素数は、３〜１６が好ましく、４〜１６がより好ましく、６〜１２が更に好ましい。１では、吸着してしまう傾向があり、１７以上では、硬度が低くなる傾向がある。
【００４１】
Ｒ１の好ましいアルキル基としては、エチル基、ｔ−ブチル基、２−エチルヘキシル基、２−メチルヘキシル基、３−エチルヘキシル基、３−メチルヘキシル基、２−エチルプロピル基、２−エチルブチル基、２−エチルペンチル基、２−エチルヘプチル基、２−エチルオクチル基などが挙げられる。
【００４２】
Ｒ２のアルキル基としては、本発明の効果が良好に得られるという理由から、分岐構造を有するものが好ましい。分岐構造を有するアルキル基としては、前述のＲ１の場合と同様のものが好ましい。
【００４３】
Ｒ２のアルキル基の炭素数は、４〜１６が好ましく、６〜１２がより好ましい。２以下では、吸着してしまう傾向があり、１７以上では、硬度が低くなる傾向がある。
【００４４】
Ｒ２の好ましいアルキル基としては、ｔ−ブチル基、２−エチルヘキシル基、２−メチルヘキシル基、３−エチルヘキシル基、３−メチルヘキシル基、２−エチルプロピル基、２−エチルブチル基、２−エチルペンチル基、２−エチルヘプチル基、２−エチルオクチル基などが挙げられる。
【００４５】
Ｒ２のベンゾチアゾリルスルフィド基は、下記式で表される基である。
【化４】
0005395113.tif 000005
【００４６】
Ｒ２のシクロアルキル基の炭素数は、３〜１６が好ましい。Ｒ２の好ましいシクロアルキル基としては、シクロヘキシル基などが挙げられる。
【００４７】
なお、優れた硬度が得られるという点から、Ｒ１がｔ−ブチル基の場合、Ｒ２はベンゾチアゾリルスルフィド基であることが好ましい。
【００４８】
上記式（１）で表される化合物としては、川口化学工業（株）製のＢＥＨＺ（Ｎ，Ｎ−ジ（２−エチルヘキシル）−２−ベンゾチアゾリルスルフェンアミド）、川口化学工業（株）製のＢＭＨＺ（Ｎ，Ｎ−ジ（２−メチルヘキシル）−２−ベンゾチアゾリルスルフェンアミド）、フレキシス（株）製のサントキュアーＴＢＳＩ（Ｎ−ｔｅｒｔ−ブチル−２−ベンゾチアゾリルスルフェンイミド）、大内新興化学工業（株）製のＥＴＺ（Ｎ−エチル−Ｎ−ｔ−ブチルベンゾチアゾール−２−スルフェンアミド）などが挙げられる。
【００４９】
上記式（１）で表される化合物の含有量は、ゴム成分１００質量部に対して、好ましくは０．７５質量部以上、より好ましくは１．１質量部以上である。０．７５質量部未満では、硬度が低下するおそれがある。該含有量は、好ましくは２．８６質量部以下、より好ましくは１．９質量部以下である。２．８６質量部を超えると、接着性（特に湿熱劣化後）が低下する傾向がある。
【００５０】
本発明のゴム組成物は、硫黄の含有量／上記式（１）で表される化合物の含有量（含有比率）が２．１〜６．０の関係を満たす。低燃費性、硬度、破断時伸び、接着性が良好に得られるという点から、２．２〜６．０の関係を満たすことが好ましく、２．５〜４．５の関係を満たすことがより好ましい。
【００５１】
本発明のゴム組成物は、下記式（２）で表される化合物及び／又はその水和物を含む。
ＭＯ３Ｓ−Ｓ−（ＣＨ２）ｑ−Ｓ−ＳＯ３Ｍ            （２）
（式中、ｑは３〜１０の整数を表す。Ｍは、同一若しくは異なって、リチウム、カリウム、ナトリウム、マグネシウム、カルシウム、バリウム、亜鉛、ニッケル又はコバルトを表す。）
【００５２】
式（２）中、ｑは３〜１０、好ましくは３〜６の整数である。３未満では、破断時伸びを充分に改善できないおそれがあり、１０を超えると、分子量が増大するわりに破断時伸びなどの改善効果が小さい傾向がある。
【００５３】
式（２）中、Ｍはリチウム、カリウム、ナトリウム、マグネシウム、カルシウム、バリウム、亜鉛、ニッケルまたはコバルトが好ましく、カリウムまたはナトリウムがより好ましい。また、式（２）で表される化合物の水和物としては、例えば、ナトリウム塩一水和物、ナトリウム塩二水和物などがあげられる。
【００５４】
式（２）で表される化合物及びその水和物としては、チオ硫酸ナトリウム由来の誘導体、例えば、１，６−ヘキサメチレン−ジチオ硫酸ナトリウム・二水和物が好ましい。
【００５５】
上記式（２）で表される化合物及びその水和物の合計含有量は、ゴム成分１００質量部に対して、好ましくは０．２質量部以上、より好ましくは０．３５質量部以上である。０．２質量部未満では、接着性（特に湿熱劣化後）が低下するおそれがある。該含有量は、好ましくは５質量部以下、より好ましくは１質量部以下である。５質量部を超えると、配合量に応じた改善効果が得られない傾向がある。
【００５６】
なお、本発明では、式（２）で表される化合物及びその水和物が使用されるが、１，３−ビス（シトラコンイミドメチル）ベンゼン、１，６−ビス（Ｎ，Ｎ’−ジベンジルチオカルバモイルジチオ）ヘキサン、アルキルフェノール・塩化硫黄縮合物では、湿熱劣化後の接着性を充分に改善できない傾向がある。
【００５７】
本発明では、ステアリン酸量換算で、所定量のステアリン酸及び／又はステアリン酸コバルト（ステアリン酸コバルト量から算出されるステアリン酸量）が使用される。
【００５８】
ステアリン酸量換算のステアリン酸及びステアリン酸コバルトの合計含有量は、ゴム成分１００質量部に対して、０．５質量部以上、好ましくは０．６質量部以上である。０．５質量部未満では、硬度、低燃費性が低下するおそれがある。該含有量は、１質量部以下、好ましくは０．８質量部以下である。１質量部を超えると、接着性（特に湿熱劣化後）が低下する傾向がある。
【００５９】
本発明のゴム組成物は、前述のとおり、ステアリン酸コバルトを配合してもよいが、その他の有機酸コバルトを配合してもよい。これにより、コードとゴムとの接着性を向上できる。有機酸コバルトとしては、例えば、ナフテン酸コバルト、ネオデカン酸コバルト、ホウ素３ネオデカン酸コバルトなどのホウ素含有有機酸コバルトなどが挙げられる。なかでも、接着性に優れるという理由から、ホウ素含有有機酸コバルトが好ましい。
【００６０】
本発明のゴム組成物において、コバルトの含有量（ステアリン酸コバルト、他の有機酸コバルトなどに由来する全コバルト量）は、ゴム成分１００質量部に対して、好ましくは０．０５質量部以上、より好ましくは０．１質量部以上である。０．０５質量部未満では、接着性（特に湿熱劣化後）が悪化する傾向がある。該含有量は好ましくは０．１５質量部以下、より好ましくは０．１２質量部以下である。０．１５質量部を超えると、破断時伸び（特に湿熱劣化後）が悪化する傾向がある。
【００６１】
本発明のゴム組成物は、レゾルシノール樹脂、変性レゾルシノール樹脂、クレゾール樹脂及び変性クレゾール樹脂からなる群より選択される少なくとも１種を含むことが好ましい。これにより、硬度、破断時伸び、接着性が高い次元で得られる。なかでも、良好な低燃費性、接着性が得られるという理由から、レゾルシノール樹脂、変性レゾルシノール樹脂がより好ましい。
【００６２】
レゾルシノール樹脂としては、例えば、レゾルシノール・ホルムアルデヒド縮合物が挙げられる。具体的には、住友化学工業（株）製のレゾルシノールなどが挙げられる。変性レゾルシノール樹脂としては、例えば、レゾルシノール樹脂の繰り返し単位の一部をアルキル化したものが挙げられる。具体的には、インドスペック社製のペナコライト樹脂Ｂ−１８−Ｓ、Ｂ−２０、田岡化学工業（株）製のスミカノール６２０、ユニロイヤル社製のＲ−６、スケネクタディー化学社製のＳＲＦ１５０１、アッシュランド化学社製のＡｒｏｆｅｎｅ７２０９などが挙げられる。
【００６３】
レゾルシノール樹脂、変性レゾルシノール樹脂、クレゾール樹脂及び変性クレゾール樹脂の合計含有量は、ゴム成分１００質量部に対して、好ましくは０．５質量部以上、より好ましくは１質量部以上である。０．５質量部未満では、硬度、接着性（特に湿熱劣化後）が低下するおそれがある。該合計含有量は、好ましくは４質量部以下、より好ましくは２質量部以下である。４質量部を超えると、破断時伸び（特に湿熱劣化後）が低下する傾向がある。
【００６４】
本発明のゴム組成物は、ヘキサメトキシメチロールメラミン（ＨＭＭＭ）の部分縮合物及び／又はヘキサメチロールメラミンペンタメチルエーテル（ＨＭＭＰＭＥ）の部分縮合物を含むことが好ましい。これにより、コードとゴム接着層を強化できる。なかでも、優れた接着性が得られるという理由から、ＨＭＭＰＭＥの部分縮合物が好ましい。
【００６５】
良好な接着性、低燃費性が得られるという理由から、ＨＭＭＭの部分縮合物及びＨＭＭＰＭＥの部分縮合物の合計含有量は、ゴム成分１００質量部に対して、好ましくは０．７質量部以上、より好ましくは１質量部以上であり、また、好ましくは２質量部以下、より好ましくは１．５質量部以下である。
【００６６】
なお、ヘキサメチレンテトラミン（ＨＭＴ）を使用すると、コードとの接着性が充分ではなく、耐久性が低下する。
【００６７】
本発明のゴム組成物には、前記成分以外にも、ゴム組成物の製造に一般に使用される配合剤、例えば、各種老化防止剤、酸化亜鉛などを適宜配合できる。
【００６８】
本発明のゴム組成物の製造方法としては、公知の方法を用いることができ、例えば、前記各成分をオープンロール、バンバリーミキサーなどのゴム混練装置を用いて混練し、その後加硫する方法などにより製造できる。
【００６９】
本発明のブレーカートッピング用ゴム組成物は、トレッドの内部で、かつカーカスの半径方向外側に配されるブレーカーに使用される。具体的には、特開２００４−６７０２７号公報の図１などに示されるブレーカーに使用される。
【００７０】
本発明の空気入りタイヤは、タイヤコードを上記ブレーカートッピング用ゴム組成物で被覆してブレーカーの形状に成形したのち、他のタイヤ部材と貼りあわせて未加硫タイヤを成形し、加硫することによって製造できる。
【実施例】
【００７１】
実施例に基づいて、本発明を具体的に説明するが、本発明はこれらのみに限定されるものではない。
【００７２】
以下、参考例、実施例及び比較例で使用した各種薬品について、まとめて説明する。
ＮＲ：ＴＳＲ２０
変性ＳＢＲ：ＪＳＲ（株）製のＨＰＲ３４０（変性Ｓ−ＳＢＲ、結合スチレン量：１０質量％、Ｔｇ：−６４℃、アルコキシシランでカップリングし末端に導入、式（３）で表される化合物により変性（Ｒ３〜Ｒ５＝メトキシ基、Ｒ６〜Ｒ７＝水素原子、ｎ＝３））
シリカ：デグッサ社製のＵＬＴＲＡＳＩＬ  ＶＮ３（Ｎ２ＳＡ：１７５ｍ２／ｇ）
カーボンブラック：三菱化学（株）製のダイヤブラックＮ３２６（Ｎ２ＳＡ：８４ｍ２／ｇ、ＤＢＰ吸油量７４ｃｍ３／１００ｇ）
ホウ素ネオデカン酸コバルト：大日本インキ化学工業（株）製のＤｉｃｎａｔｅ  ＮＢＣ−ＩＩ（ホウ素３ネオデカン酸コバルト、コバルト含有量：２２．０質量％）
ネオデカン酸コバルト：大日本インキ化学工業（株）製のネオデカン酸コバルト（コバルト含有量：１４．０質量％）
ステアリン酸コバルト：大日本インキ化学工業（株）製のｃｏｓｔ−Ｆ（コバルト含有量：９．５質量％、ステアリン酸含有量：９０．５質量％）
シランカップリング剤：テグッサ社製のＳｉ６９（ビス（３−トリエトキシシリルプロピル）テトラスルフィド）
ハイブリッド架橋剤：フレキシス社製のＤＵＲＡＬＩＮＫ  ＨＴＳ（１，６−ヘキサメチレン−ジチオ硫酸ナトリウム・二水和物）
Ｖ２００：田岡化学工業（株）製のタッキロールＶ２００（アルキルフェノール・塩化硫黄縮合物）
老化防止剤：ＦＬＥＸＳＹＳ（株）製のＦＬＥＣＴＯＬ  ＴＭＱ
ステアリン酸：日油（株）製の椿
亜鉛華：三井金属鉱業（株）製の亜鉛華２種
２０％オイル含有不溶性硫黄：フレキシス（株）製のクリステックスＨＳＯＴ２０（硫黄８０質量％及びオイル分２０質量％を含む不溶性硫黄）
加硫促進剤（ＴＢＳＩ）：フレキシス（株）製のサントキュアーＴＢＳＩ（Ｎ−ｔｅｒｔ−ブチル−２−ベンゾチアゾリルスルフェンイミド）（下記式）
【化５】
0005395113.tif 000006
加硫促進剤（ＢＥＨＺ）：川口化学工業（株）製のＢＥＨＺ（Ｎ，Ｎ−ジ（２−エチルヘキシル）−２−ベンゾチアゾリルスルフェンアミド）（下記式）
【化６】
0005395113.tif 000007
加硫促進剤（ＥＴＺ）：大内新興化学工業（株）製のＥＴＺ（Ｎ−エチル−Ｎ−ｔ−ブチルベンゾチアゾール−２−スルフェンアミド）（下記式）
【化７】
0005395113.tif 000008
スミカノール６２０：田岡化学工業（株）製のスミカノール６２０（変性レゾルシノール樹脂（変性レゾルシノール・ホルムアルデヒド縮合物））
スミカノール５０７Ａ：住友化学工業（株）製のスミカノール５０７Ａ（変性エーテル化メチロールメラミン樹脂（ヘキサメチロールメラミンペンタメチルエーテル（ＨＭＭＰＭＥ）の部分縮合物）、シリカとオイル３５質量％含有）
【００７３】
表１〜４に示す配合に従って、１．７Ｌバンバリーミキサーを用いて、硫黄、加硫促進剤、ハイブリッド架橋剤及びスミカノール５０７Ａ以外の薬品を混練りした。次に、ロールを用いて、得られた混練り物に硫黄、加硫促進剤、ハイブリッド架橋剤及びスミカノール５０７Ａを添加して練り込み、未加硫ゴム組成物を得た。得られた未加硫ゴム組成物を１７０℃で１２分間プレス加硫して加硫ゴム組成物を得た。
【００７４】
また、得られた加硫ゴム組成物を温度８０℃、湿度９５％の条件下で１５０時間、湿熱劣化し、湿熱劣化品を得た。
【００７５】
加硫ゴム組成物（新品、湿熱劣化品）を下記により評価し、結果を表１〜４に示した。
【００７６】
（粘弾性試験）
（株）岩本製作所製の粘弾性スペクトロメータＶＥＳを用いて、温度７０℃、周波数１０Ｈｚ、初期歪１０％及び動歪２％の条件下で、上記加硫ゴム組成物（新品）の複素弾性率Ｅ＊（ＭＰａ）及び損失正接ｔａｎδを測定した。Ｅ＊が大きいほど剛性が高く、硬度（操縦安定性）が優れることを示し、ｔａｎδが小さいほど発熱性が低く、低燃費性が優れることを示す。なお、Ｅ＊が４．５以上、ｔａｎδが０．１１以下であれば実用上問題ない。
【００７７】
（引張試験）
加硫ゴム組成物（新品、湿熱劣化品）からなる３号ダンベル型試験片を用いて、ＪＩＳ  Ｋ  ６２５１「加硫ゴム及び熱可塑性ゴム−引張特性の求め方」に準じて、室温にて引張試験を実施し、破断時伸びＥＢ（％）を測定した。ＥＢが大きいほど、破断時伸びに優れることを示す。なお、ＥＢが新品で３００以上、劣化品で２００以上であれば実用上問題ない。
【００７８】
（接着試験（剥離後ゴム付き評点））
加硫ゴム組成物（新品、湿熱劣化品）について、剥離試験用サンプルを用いて接着試験を行い、剥離後のゴム被覆率（スチールコードとゴム間を剥離したときの剥離面のゴムの覆われている割合）を測定し、５点満点で表示した。５点は全面が覆われ、０点は全く覆われていない状態を示す。評点の大きい方がスチールコードとの接着性が良好である。なお、評点が新品で３点以上、劣化品で２＋点以上であれば実用上問題ない。
【００７９】
【表１】
0005395113.tif 000009
【００８０】
【表２】
0005395113.tif 000010
【００８１】
【表３】
0005395113.tif 000011
【００８２】
【表４】
0005395113.tif 000012
【００８３】
シリカ、ＨＴＳとともに、硫黄及び特定の加硫促進剤（ＴＢＳＩ、ＢＥＨＺ、ＥＴＺ）を特定比率で配合し、かつステアリン酸又はステアリン酸コバルトを特定量用いた実施例では、低燃費性、硬度、破断時伸び、接着性がバランスよく得られた。また、これらの実施例ではＢＲを用いなかったためフェイルセーフが達成された。一方、該比率やステアリン酸量が特定の範囲外である比較例では、いずれかの性能が充分に得られず、高性能なブレーカーを作成できないことが明らかとなった。